УСОВЕРШЕНСТВОВАННЫЕ ИНСЕКТИЦИДНЫЕ КРАСКИ

1. Водная инсектицидная покровная композиция для обработки архитектурных строений, содержащая
i. полимерное связующее вещество, включающее эмульсионные полимерные частицы, имеющие температуру стеклования (Tg) выше температуры окружающей среды
ii. эффективное количество коалесцирующего растворителя для полимерных частиц
iii. эффективное количество летучего инсектицида,
причем инсектицид имеет давление пара, измеренное при 25°C и составляющее, по меньшей мере, 0,1 мПа, и содержится в полимерных частицах.
2. Покровная композиция по п. 1, в которой Tg эмульсионных полимерных частиц составляет, по меньшей мере, 30°C.
3. Покровная композиция по п. 1 или п. 2, в которой эмульсионные полимерные частицы образуют пленку при температурах от -15 до 50°C.
4. Покровная композиция по любому из предшествующих пунктов, в которой эмульсионные полимерные частицы являются несшитыми.
5. Покровная композиция по любому из предшествующих пунктов, в которой полимерное связующее вещество включает, по меньшей мере, 60 масс.% эмульсионных полимерных частиц, содержащих инсектицид.
6. Покровная композиция по любому из предшествующих пунктов, в которой полимерное связующее вещество состоит из эмульсионных полимерных частиц.
7. Покровная композиция по любому из предшествующих пунктов, в которой коалесцирующий растворитель представляет собой сложный эфир двухосновной кислоты.
8. Покровная композиция по любому из предшествующих пунктов, в которой коалесцирующий растворитель составляет вплоть до 7,5 масс.% жидкой покровной композиции.
9. Покровная композиция по любому из предшествующих пунктов, в которой инсектицид составляет от 0,1 до 4 масс.% жидкой покровной композиции.
10. Покровная композиция по любому из предшествующих пунктов, в которой сложные эфиры двухосновных кислот представляют собой метиловые сложные эфиры.
11. Покровная композиция по п. 10, в которой сложные эфиры двухосновных кислот представляют собой диметилсукцинат, диметилглутарат, диметиладипат или их смеси.
12. Способ изготовления композиции по п. 1, включающий следующие стадии:
i. изготовление раствора, содержащего, по меньшей мере, 30 масс.% летучего инсектицида, посредством растворения инсектицида в сложном эфире двухосновной кислоты в качестве растворителя;
ii. добавление достаточного количества раствора для получения от 0,1 до 4,0 масс.% инсектицида в краске по отношению к массе жидкой красочной композиции, содержащей полимерное связующее вещество, включающее эмульсионные полимерные частицы;
iii. перемешивание получаемой в результате смеси в течение достаточного времени для обеспечения переноса пестицида в полимерные частицы
где инсектицид имеет давление пара, измеряемое при 25°C и составляющее, по меньшей мере, 0,1 мПа, и Tg эмульсионных полимерных частиц является выше температуры окружающей среды.
13. Способ покрытия поверхности, включающий следующие стадии:
a) изготовление водной инсектицидной архитектурной покровной композиции, включающей:
i) полимерное связующее вещество, включающее эмульсионные полимерные частицы, имеющие температуру стеклования (Tg) выше температуры окружающей среды
ii) эффективное количество коалесцирующего растворителя для полимерных частиц;
iii) эффективное количество летучего инсектицида, имеющего давление пара, измеряемое при 25°C и составляющее, по меньшей мере, 0,1 мПа, причем вышеупомянутый инсектицид содержится в полимерных частицах
b) нанесение покровной композиции на поверхность при температуре ниже Tg полимерных частиц;
c) выдерживание покровной композиции для высыхания и образования непрерывного покрытия.
14. Способ по п. 13, в котором поверхность, подлежащая покрытию, представляет собой любую поверхность, которая находится внутри жилого или промышленного здания, такую как стена, потолок, пол или дверь.